(57)【特許請求の範囲】
【請求項１】
表面が有機物で被覆された赤外線遮蔽材料粒子を含む赤外線遮蔽材料であって、
当該赤外線遮蔽材料粒子を被覆している有機物の炭素含有量が、当該赤外線遮蔽材料の０．２質量％以上、５質量％以下である赤外線遮蔽材料。
但し、当該有機物は沸点が１５０℃以上でＯＨ基を２つ以上有する多価アルコールであって、当該赤外線遮蔽材料粒子の粒子形成段階において赤外線遮蔽材料粒子の表面に被覆されたものである。
【請求項２】
前記赤外線遮蔽材料がＩＴＯである請求項１に記載の赤外線遮蔽材料。
【請求項３】
前記赤外線遮蔽材料を２００℃から４００℃へ加熱した際の重量減少率が、０．５％以上１０％以下である請求項１または２に記載の赤外線遮蔽材料。
【請求項４】
前記赤外線遮蔽材料は、球状、立方状、直方状のいずれかの形状を有し、ＢＥＴ比表面積が１０ｍ２／ｇ以上６０ｍ２／ｇ以下の粒子を含む請求項１から３のいずれかに記載の赤外線遮蔽材料。
【請求項５】
請求項１から４のいずれかに記載の赤外線遮蔽材料を含有する赤外線遮蔽用塗料。
【請求項６】
請求項５に記載の赤外線遮蔽用塗料を塗布して得られた赤外線遮蔽膜。
【請求項７】
赤外線遮蔽膜におけるＩＴＯ粉体の含有量が５ｇ／ｍ２以下、可視光透過率が８０％以上であって、（可視光透過率／日射透過率）の値が１．２以上である請求項６に記載の赤外線遮蔽膜。
【請求項８】
透明基体に請求項６または７に記載の赤外線遮蔽膜が設けられた赤外線遮蔽基材。
【発明の詳細な説明】
【技術分野】
【０００１】
本発明は、赤外線遮蔽材料、当該赤外線遮蔽材料を含む赤外線遮蔽用塗料、当該赤外線遮蔽用塗料を用いて成膜された赤外線遮蔽膜、並びに、透明基材に当該赤外線遮蔽膜が設けられた赤外線遮蔽基材に関する。
【背景技術】
【０００２】
酸化インジウム、酸化錫、酸化亜鉛、酸化チタン、酸化タングステン、錫を含有するインジウム酸化物（本発明において、「ＩＴＯ」と記載する場合がある。）、錫を含有するアンチモン酸化物、等の透明な赤外線遮蔽材料は、可視光には透明であるが赤外光に対して遮蔽効果がある。そして、これらの赤外線遮蔽材料を塗膜したガラスやフィルム、また、これらの赤外線遮蔽材料を混合した透明樹脂は、可視光を透過させるが赤外線（熱線）は遮蔽する機能を発揮する。したがって、赤外線遮蔽材料をガラス、フィルム、および、透明樹脂に直接または、他の素材で挟み込んだものが、建築物の窓、車両の窓、等に多く用いられている。
【０００３】
従来、これらの赤外線遮蔽機能を有するガラス、フィルム、および、透明樹脂等において、赤外線の遮蔽率を向上させるには、要求される赤外線の遮蔽率にもよるが、赤外線遮蔽材料が含有される部分の厚みを厚くし、または２種以上の異なる赤外遮蔽材料を用いて、当該赤外線遮蔽材料の存在量を確保することによって対応していた。
例えば、特許文献１、２には透明な赤外線遮蔽材料としてＩＴＯやアンチモン含有酸化錫（ＡＴＯ）、６ホウ化ランタン、酸化タングステンを用い、２〜１０ｇ／ｍ２程度の使用を確保する赤外線遮蔽膜について提案されている。
【０００４】
また、これらの赤外線遮蔽材料の製造方法に関しては、いくつかの提案がなされている。例えば、透明な赤外線遮蔽材料であるＩＴＯ粉体の製造方法としては、特許文献３に記載されている方法がある。
特許文献３には、ＩＴＯ粉末の原料として、インジウムと錫との水溶性化合物 (例えば、塩化物、硝酸塩など。) を水に溶解させた水溶液を、アルカリ水溶液 (例、アルカリ金属またはアンモニウムの水酸化物、炭酸塩、炭酸水素塩などの水溶液) と反応させて、各水溶性化合物を加水分解し、インジウム−錫共沈水酸化物を析出させることが提案されている。そして、当該析出したインジウム−錫共沈水酸化物を加熱乾燥して水分を除去した無水の混合水酸化物、または、脱水をさらに進めた混合水酸化物を、酸素を遮断した不活性ガス、または還元性雰囲気中で焼成してＩＴＯ粉末を得ることが提案されている。
【０００５】
このように製造された赤外線遮蔽材料粒子を、分散溶媒、分散剤、または微細なシリカ等のバインダーと伴に、ペイントシェーカー等の分散機を用いて分散溶媒中に分散させ、赤外線遮蔽材料粒子分散液を得る。さらに当該分散液を、透明性を有する樹脂中に混合・分散させ、透明基材に塗布、または挟み込むことにより、赤外線遮蔽機能を有する透明基材を得ることが出来る。
【先行技術文献】
【特許文献】
【０００６】
【特許文献１】特開２００７−１４５７１２号公報
【特許文献２】特開２００８−４４６０９号公報
【特許文献３】特開平７−７０４８１号公報
【発明の概要】
【発明が解決しようとする課題】
【０００７】
上述した従来技術によれば、高い赤外線遮蔽機能を有する透明基材を作製するには、多くの赤外線遮蔽材料が必要であった。しかし、赤外線遮蔽材料として、例えばＩＴＯを用いた場合、当該ＩＴＯ粉体を多く配合すれば、それと共に赤外線の透過率、日射透過率は低下するので、必要特性を満たすためには少なくともＩＴＯ粉体が約３ｇ／ｍ２程度は必要であった。その結果、透明基材の可視光透過率も低下していた。
【０００８】
また、高い可視透過性と赤外線遮蔽機能を有するには、赤外線遮蔽機能を有する膜中において、赤外線遮蔽材料粒子が均一に分散していることが重要である。しかしながら、従来技術に係る焼成工程を経た赤外線遮蔽材料粒子は、一次粒子径は小さいものの、最終工程が乾式で処理されているため、粒子同士が焼結または凝集している。この為、赤外線遮蔽材料分散液の調製に先立ち当該粒子同士の凝集をほぐす為、外的な力が必要でありペイントシェーカーなどを用いた分散工程が必要であった。さらに当該分散工程を経ても、主溶媒のみでは十分な分散力が得られない為、分散性を向上させる分散剤の添加、場合によっては、バインダー樹脂の添加、ｐＨ調整剤、が必要であった。しかし、このような分散性の向上手段を尽くしても、一旦、凝集してしまった粒子を再度分離して溶媒中に分散させることは難しく、そのため十分な分散性が得られない、という課題があった。
【０００９】
一方、赤外線遮蔽効果（赤外線カット波長）は、赤外線遮蔽材料粒子の酸素欠陥やキャリアの濃度に依存するため、使用する赤外線遮蔽材料粒子は、酸素欠陥量とキャリア濃度とが高い状態を維持しながら、ガラス、フィルム基材上、または樹脂中に存在することが求められる。
従来技術に係る焼成工程を経た赤外線遮蔽材料粒子を分散させる方法では、還元工程から分散工程での工程間において、または、分散中に溶剤に含まれる、混入する水分等の影響で、赤外線遮蔽材料粒子表面の酸化が起こり、酸素欠陥とキャリアが低減する可能性があるという課題があった。
【００１０】
本発明は、上述の課題を考慮して成されたものであり、その解決しようとする課題としては、粒子凝集が少なく、透明度が高く、ヘイズの値が小さく、粒子表面の酸化が抑えられ、少ない使用量で高い赤外線遮蔽率を有する赤外線遮蔽膜を成膜することの出来る赤外線遮蔽材料、当該赤外線遮蔽材料を含む赤外線遮蔽用塗料、当該赤外線遮蔽用塗料を用いて成膜された赤外線遮蔽膜、並びに、透明基材に当該赤外線遮蔽膜が設けられた赤外線遮蔽基材を提供することである。
【課題を解決するための手段】
【００１１】
本発明者らは、上述の課題の解決をすべく研究を行った結果、赤外線遮蔽材料粒子の分散性と、当該粒子のキャリア量の低減抑制に着目し、赤外線遮蔽材料粒子の共沈前駆体を２４０℃以上の有機溶媒中で直接加熱合成し、表面が有機物層で被覆された赤外線遮蔽材料粒子を作製した。そして当該赤外線遮蔽材料粒子においては、酸化によるキャリアの低減が抑制されていること、当該赤外線遮蔽材料粒子を用いることで分散性が向上した赤外線遮蔽用塗料が得られること、赤外線遮蔽用塗料を用いて成膜された赤外線遮蔽膜は赤外線遮蔽効率が高いこと、透明基材に当該赤外線遮蔽膜が設けられた赤外線遮蔽基材は赤外線遮蔽効果が高いとの画期的な知見を得て、本発明を完成した。
【００１２】
即ち、上述の課題を解決するための第１の発明は、
表面が有機物で被覆された赤外線遮蔽材料粒子を含む赤外線遮蔽材料であって、
当該赤外線遮蔽材料粒子を被覆している有機物の炭素含有量が、当該赤外線遮蔽材料の０．２質量％以上、５質量％以下である赤外線遮蔽材料である。
但し、当該有機物は沸点が１５０℃以上でＯＨ基を２つ以上有する多価アルコールであって、当該赤外線遮蔽材料粒子の粒子形成段階において赤外線遮蔽材料粒子の表面に被覆されたものである。
【００１３】
第２の発明は、
前記赤外線遮蔽材料がＩＴＯである第１の発明に記載の赤外線遮蔽材料である。
【００１７】
第３の発明は、
前記赤外線遮蔽材料を２００℃から４００℃へ加熱した際の重量減少率が、０．５％以上１０％以下である第１または第２の発明に記載の赤外線遮蔽材料である。
【００１８】
第４の発明は、
前記赤外線遮蔽材料は、球状、立方状、直方状のいずれかの形状を有し、ＢＥＴ比表面積が１０ｍ２／ｇ以上６０ｍ２／ｇ以下の粒子を含む第１から第３の発明のいずれかに記載の赤外線遮蔽材料である。
【００１９】
第５の発明は、
第１から第４の発明のいずれかに記載の赤外線遮蔽材料を含有する赤外線遮蔽用塗料である。
【００２０】
第６の発明は、
第５の発明に記載の赤外線遮蔽用塗料を塗布して得られた赤外線遮蔽膜である。
【００２１】
第７の発明は、
赤外線遮蔽膜におけるＩＴＯ粉体の含有量が５ｇ／ｍ２以下、可視光透過率が８０％以上であって、（可視光透過率／日射透過率）の値が１．２以上である第６の発明に記載の赤外線遮蔽膜である。
【００２２】
第８の発明は、
透明基体に第６または第７の発明に記載の赤外線遮蔽膜が設けられた赤外線遮蔽基材である。
【発明の効果】
【００２３】
本発明に係る赤外線遮蔽材料に含まれる赤外線遮蔽材料の粒子は、当該粒子の酸化が抑制され、分散溶媒中にて容易に分散し、分散性の高い赤外線遮蔽材料粒子の分散液となる。当該分散液を赤外線遮蔽用塗料として赤外線遮蔽膜を成膜した透明基材は、粒子凝集が少なく、透明度が高く、ヘイズの値が小さく、高い赤外線遮蔽性を有する赤外線遮蔽基材となった。
【図面の簡単な説明】
【００２４】
【図１】実施例１から５に係る赤外線遮蔽膜の分光透過曲線である。
【図２】実施例２と比較例１に係る赤外線遮蔽膜の分光透過曲線である。
【発明を実施するための形態】
【００２５】
以下、本発明を実施するための形態を説明する。
尚、本発明に係る実施形態の説明において、赤外線遮蔽材料としてＩＴＯを用いる場合を例として説明する。透明な赤外線遮蔽材料として、例えば、酸化錫、酸化亜鉛、酸化チタン、酸化インジウム−亜鉛酸化物（ＩＺＯ）、アルミニウム−亜鉛酸化物（ＡＺＯ）、アンチモン−錫酸化物（ＡＴＯ）等を用いる場合も、当業者であれば、以下に説明する実施形態を容易に適用することが出来る。
【００２６】
単に、赤外線遮蔽材料粒子の表面を有機物で覆う方法として、例えば、当該粒子と有機溶媒とを混合して分散させることが考えられる。しかしながら、たとえ、当該粒子がシングルナノサイズの粒子であったとしても、一旦、乾燥工程や焼成工程を経由した当該粒子は、粒子間で凝集を起こしている。当該粒子間の凝集の為、当該粒子と有機溶媒を混合して分散させても、凝集粒子として有機物で覆われることになる。この結果、当該有機物で覆われた凝集粒子を、再度有機溶媒中にて分散を試みても、凝集物として分散するものの一次粒子としては充分に分散しない。
これに対し、本実施形態に係る赤外線遮蔽材料粒子は、あらかじめ有機溶媒中で結晶性の良い赤外線遮蔽材料粒子を生成させて、当該粒子表面を有機物で被覆している。その後、当該有機物で被覆された当該粒子表面の有機物の被覆量を調整している。このため、当該粒子間同士の凝集が抑制されており、たとえ凝集していたとしても、当該粒子が有機物で被膜されているため、分散が容易に行われ、有機溶媒中にて分散を試みた場合、分散性の向上した分散液を得ることが出来る。
【００２７】
［赤外線遮蔽材料粒子を被覆している有機物の被覆重量］
本実施形態に係る赤外線遮蔽材料粒子の表面を被覆する有機物量としては、被覆する有機物の種類にもよるが、有機物中に含まれる炭素成分で換算して、赤外線遮蔽材料粉体の０．２質量％以上、５質量％以下が好ましい範囲である。尚、当該赤外線遮蔽材料粒子の表面を被覆する有機物量は、全個数の粒子を考慮した場合の平均的な有機物量から換算した炭素量から算出したものである。  
詳細は実施例にて後述するが、炭素量が、赤外線遮蔽材料粉体の０．２質量％以上好ましくは０．３質量％以上になると、急速に赤外線遮蔽材料粒子の分散が良くなり分散性が保たれる。また炭素量が、赤外線遮蔽材料粉体の５質量％以下であると、赤外線遮蔽材料粒子表面を被覆する有機物量が多くなりすぎることが回避されるため、溶剤中に分散し易くなり、分散性を保つことが出来る。
【００２８】
これは、赤外線遮蔽材料粒子表面を炭素量で換算して０．２質量％以上の有機物で被覆することで、赤外線遮蔽材料粒子を分散溶媒に分散時した際の分散性が確保できるからである。さらに、得られた赤外線遮蔽材料粒子を分散した分散溶媒を保存した際、分散溶媒の蒸発が進んでも赤外線遮蔽材料粒子の分散の安定性が保たれるからである。  
また、赤外線遮蔽材料粒子表面を炭素量で換算して５質量％以下の有機物で被覆することで、赤外線遮蔽材料粒子を分散溶媒に分散した分散液を赤外線遮蔽用塗料として塗膜を形成し、乾燥させた際、赤外線遮蔽材料粒子を被覆する有機物が素早く蒸発または分解して赤外線遮蔽材料粒子間の接触を保つことが出来る。この結果、塗膜内において赤外線遮蔽材料粒子間の接触が良好になり塗膜密度の向上に寄与するので、赤外線遮蔽膜という観点から好ましいからである。また、分散液の製造の観点からは、目的の物性値を有する分散液に向けて、表面張力や乾燥性の調整を行う際に、赤外線遮蔽材料粒子表面を被覆する有機物量が少なければ、分散液剤の調整範囲を広くとれ、好ましいからである。
【００２９】
詳細は後述するが、本発明で赤外線遮蔽材料粒子の表面を被覆する有機物の沸点は１５０℃以上、好ましくは２００℃以上、４００℃未満の有機物であることが好ましい。具体的には、下記（式１）にて評価した、赤外線遮蔽材料粒子を２００℃から４００℃へ加熱
したときの重量減少率が０．５％以上、１０％以下であることが好ましい。重量減少率の評価方法としては、示差熱天秤を用い、赤外線遮蔽材料粒子の２００℃から４００℃への加熱における重量減少から算出すれば良い。
重量減少率＝（２００℃に加熱時の重量−４００℃加熱時の重量）／４００℃に加熱時の重量・・・・（式１）
【００３０】
［赤外線遮蔽材料粒子に被覆する有機物の沸点］
本実施形態に係る赤外線遮蔽材料粒子表面を被覆する有機物としては、アルコール系の有機物が好ましく、沸点が１５０℃以上、好ましくは２００℃以上、４００℃未満の有機物が好ましい。
これは、有機物の沸点が１５０℃以上であれば、長期に保管していても被覆する有機物が脱離せずに、赤外線遮蔽材料粒子の分散性が保持できる効果が得られるからである。
一方、被覆する有機物の乾燥速度が速ければ、当該赤外線遮蔽材料粒子を分散した赤外線遮蔽用塗料により塗膜を形成した場合、当該被覆有機物が蒸発し易い。この結果、溶媒の沸点が４００℃未満であれば、低温かつ短時間で赤外線遮蔽材料粒子の接触が得られ、好ましいからである。
【００３１】
［赤外線遮蔽材料粒子を被覆する有機物の種類］
赤外線遮蔽材料粒子を被覆する有機物の種類としては、エチレングリコール、ジエチレングリコール、トリエチレングリコール、テトラエチレングリコール、ポリエチレングリコール、１．２−プロピレングリコール、１．３−ブチレングリコール、１．４−ブチレングリコール、２．３−ブチレングリコール、１．５ペンタジオール、ヘキシレングリコール、ジプロピレングリコール、トリプロピレングリコール、グリセリン等が挙げられる。尤も、上記以外でも、沸点が１５０℃以上、好ましくは２００℃以上、４００℃未満のアルコール系の有機溶媒であれば良い。
【００３２】
［赤外線遮蔽材料粒子を被覆する有機物量の調整方法］
赤外線遮蔽材料粒子を被覆する有機物量の調整方法としては、赤外線遮蔽材料粒子の生成反応と併行して有機物を被覆し、被覆した有機物を洗浄により適正な被覆量に調整する方法と、赤外線遮蔽材料粒子の生成反応時に当該赤外線遮蔽材料粒子を被覆した溶媒を、目的の被覆濃度に調整された所定溶媒に溶媒置換し、適正な被覆量に調整する方法とがある。調整方法はどちらでもよい。本実施の形態では、前者の洗浄による調整を行った。
【００３３】
［赤外線遮蔽材料粒子の比表面積］
ＢＥＴ法により算出される赤外線遮蔽材料粒子の比表面積が、１０ｍ２／ｇ以上、さらに好ましくは２０ｍ２／ｇ以上あれば粒子のサイズが大き過ぎず、塗膜化した際の表面粗さを滑らかなものに保つことが出来る。
一方、ＢＥＴ法により算出される赤外線遮蔽材料粒子の比表面積が６０ｍ２／ｇ以下、さらに好ましくは４０ｍ２／ｇ以下あれば粒子のサイズが小さ過ぎず、粒子合成中に生成する不要な有機成分を取り除くのが容易であり、合成時において粒子の捕集が行い易く、製造時のロスが少なく収率が高くなるので好ましい。
【００３４】
［赤外線遮蔽材料としてのＩＴＯ粒子の結晶構造］
ＩＴＯ粒子の生成相および結晶性ついては、Ｘ線回折にて酸化インジウムの単一の生成相が生成していることが確認出来ればよい。不純物相である水酸化インジウム、酸化錫は、確認されないほうが好ましい。尚、酸化インジウムの単一の生成相は、生成時の反応温度、反応時間の制御により生成させることが出来る。
また、ＩＴＯ粒子は結晶性が良いことが好ましく、できることならば「ＢＥＴ径＝結晶子径」であることが好ましい。従って、当該観点からも、Ｘ線回折ピークから求めた結晶子径は、ＩＴＯ粒子の比表面積より算出される粒子径サイズが、１０ｎｍ以上（ＢＥＴ法
により算出されるＩＴＯ粒子の比表面積、約６０ｍ２／ｇ）、４０ｎｍ以下（ＢＥＴ法により算出されるＩＴＯ粒子の比表面積、約２０ｍ２／ｇ）であることが好ましい。
【００３５】
［赤外線遮蔽材料粒子の分散性評価方法］
赤外線遮蔽用塗料においては、当該赤外線遮蔽用塗料を静置したときに、赤外線遮蔽材料粒子が沈降せずに分散していることが求められる。
赤外線遮蔽用塗料において赤外線遮蔽材料粒子が沈降するということは、当該赤外線遮蔽材料粒子が凝集したか、または、初めから粗大粒子が形成されていたことが考えられる。そして、赤外線遮蔽用塗料において、赤外線遮蔽材料粒子の凝集や当初からの粗大粒子が存在することは、当該塗料を用いて赤外線遮蔽膜を形成した際に膜厚の不均一が生じ、可視光透過性の低下や、ヘイズの値の増加につながる。従って、赤外線遮蔽用塗料において、赤外線遮蔽材料粒子がブラウン運動のみで分散し、沈降せずにいる状態が理想である。
【００３６】
ここで、本実施の形態に係る赤外線遮蔽材料粒子の分散性評価方法について説明する。
当該赤外線遮蔽材料粒子の分散性は、例えば、当該赤外線遮蔽材料粒子を分散させた赤外線遮蔽用塗料に対し、遠心分離機を用いて３０００ｒｐｍ、３０分間の遠心分離をしたときに、赤外線遮蔽用塗料が沈降層と透明な上澄み層とに分離するか否かにより判定することが出来る。
【００３７】
さらに、本発明者等は、本実施に形態に係る赤外線遮蔽材料粒子の分散性は、赤外線遮蔽用塗料の表色を測定することで評価出来ることにも想到した。
具体的には、赤外線遮蔽用塗料の表色を日本電色工業（株）社製  分光式色差計  ＳＱ−２０００を用いＪＩＳＺ８７２２で準じた方法で、８°照明、Ｄ受光の測定条件で、反射物体色をＬ＊、ａ＊、ｂ＊表色系で評価した。
ここで、Ｌ＊は明度、ａ＊、ｂ＊は色相と彩度を表す色座標である。赤外線遮蔽材料粒子が塗料に良好に分散した場合、明度Ｌ＊は小さくなる（暗くなる）方向に進む。これは分散粒子による反射が少なく赤外線遮蔽用塗料により光が透過・吸収するからである。一方、赤外線遮蔽材料粒子同士が凝集していると、明度Ｌ＊は大きくなる（明るくなる）方向に進行していく。これは凝集した粒子が光を反射し、明るく見えるからである。尚、Ｌ＊、ａ＊、ｂ＊表色系に限らず、Ｙ、ｘ、ｙ表色系、Ｌ、ａ、ｂ表色系を用いてもよく、各表色間で比較すれば良い。
【００３８】
［本実施形態に係る赤外線遮蔽材料としてのＩＴＯ粉体の製造方法］
本実施形態に係るＩＴＯ粉体の製造方法について説明する。
尚、本発明に係る赤外線遮蔽用塗料に使用しているＩＴＯ粉体を、他の透明な赤外遮蔽材料の粉体、例えば、酸化錫、酸化亜鉛、酸化チタン、酸化インジウム−亜鉛酸化物（ＩＺＯ）、アルミニウム−亜鉛酸化物（ＡＺＯ）、アンチモン−錫酸化物（ＡＴＯ）の各粉体に代替、または混合した場合であっても、本発明と同様の構成により、透明な赤外遮蔽材料の分散性に優れた透明な赤外遮蔽塗料およぶ赤外遮蔽膜を得ることが出来る。
【００３９】
＜原料＞
本実施形態に係るＩＴＯ粉体の製造方法に用いる、錫含有水酸化インジウムについて説明する。
当該錫含有水酸化インジウムの一般的な製造方法は、錫塩とインジウム塩と純水とを混合して水溶液とし、当該錫塩とインジウム塩との混合水溶液とアルカリとを反応させて、水酸化錫と水酸化インジウムとのスラリーを生成させるものである。
【００４０】
ここで、当該各塩を具体的に示す。
インジウム塩としては、硝酸インジウム、硫酸インジウム、リン酸インジウム、塩化イ
ンジウム等の無機塩、酢酸インジウム、シュウ酸インジウム、酒石酸インジウム、インジウムアルコキシド等の有機塩が挙げられる。これらの塩は、単独で使用しても良く、混合して使用しても良い。
錫塩としては、硝酸錫、硫酸錫、リン酸錫、塩化錫等の無機塩、酢酸錫、シュウ酸錫、酒石酸錫、錫メトキシド、錫エトキシド、錫プロポキシド、錫ブトキシド等の錫アルコキシドなどの有機塩が挙げられる。これらの塩は、単独で使用しても良く、混合して使用しても良い。
【００４１】
但し、有機塩は、一般的に無機塩と比べて高価であり親水性が低い。さらに、有機塩は、本実施形態に係る水溶液や親水性の有機溶媒に溶解させた際、当該有機溶媒に対する溶解度が足りずに溶け残りができたり、２層に分かれる等、当該塩が、水溶液や有機溶媒中に均一分散しない場合がある。
従って、安価に入手でき、親水性の強い無機塩の方が好ましい原料であり、特に、インジウム塩としては硝酸インジウム塩が、錫塩としては塩化錫が好ましく用いられる。
【００４２】
次に、前記インジウム塩および錫塩を沈殿させるアルカリについて説明する。
前記インジウム塩および錫塩を沈殿させるアルカリ塩としては、ＮａＯＨ、ＫＯＨ、ＮＨ４ＯＨ、ＮＨ３、ＮＨ４ＨＣＯ３および（ＮＨ４）２ＣＯ３の群から選ばれる少なくとも１種のアルカリ塩を、水溶液中に溶解することによって得ることができる。尚、これらアルカリ塩の群のうちでも、アンモニアを使用することが好ましい。
【００４３】
上述したインジウムと錫とを含有した水溶液を、５℃〜９５℃、好ましくは３０℃〜７０℃の範囲の液温に維持した前記アルカリ塩を溶解させた水溶液へ、２４時間以内、好ましくは１分間〜１２０分間の添加時間で添加し、錫含有水酸化インジウム（水酸化インジウム−水酸化錫沈殿物）を含む沈殿溶液を生成させる。当該アルカリ塩の濃度は、インジウム塩の１．０〜１０当量となるまでの濃度とし、錫含有水酸化インジウムの沈殿溶液を生成させる。
また、当該錫含有水酸化インジウムは、上述した水溶液中ばかりでなく、アルコール中で作製してもよい。
【００４４】
生成した水酸化インジウムと水酸化錫とのスラリーを、フィルタープレス等の固液分離操作にて採集する。そして、当該採集されたスラリーを、純水等により洗浄して不純物を除去することで、純度を高めた錫含有インジウム水酸化物のケーキが得られる。当該ケーキには、不純物として反応の副生成物であるアンモニア、塩素、硝酸塩が不純物として存在するため、各々の濃度が１００ｐｐｍ以下の濃度になるように充分に洗浄する。このとき洗浄剤としては、純水、アルコールが挙げられる。但し、コスト面の観点からは、純水洗浄が好ましい。
【００４５】
水洗後の錫含有インジウム水酸化物は、粒子の大きさによるが、２０％から７０％程度水分を含んだケーキの状態に調整する。当該ケーキを水溶性の有機溶媒中に直接分散させる際、原料となる水酸化物中の水分が２０％以上であると、反応溶媒中へ水酸化物の分散性が良く、水酸化物粒子の凝集物（ダマ）が発生しないので、凝集物がそのままの状態で反応し粗大なＩＴＯ粒子が生成するのを回避できる。当該ケーキ中の水分が２０％以上であることで、含まれる水分と親水性の有機溶媒の溶解により、ＩＴＯ粒子が凝集することなく速やかに有機溶媒中に水酸化物粒子が分散し、当該有機溶剤が水酸化物粒子表面に吸着され、ＩＴＯ粒子の分散性の向上に寄与していると考えられる。
ケーキ中の水分が多いほどＩＴＯ粒子の分散が容易になるが、原料中の水分が過剰になると、反応時に有機溶媒中に溶解している水分の蒸発熱分の熱量を余分に加えなければならないため、余分なエネルギーを費やすこととなる。したがってケーキ中の水分量は、上述した水酸化物の分散性と水の発熱量を考慮し適時調整すればよいが、具体的には、２０
％から７０％が好ましい。なお、錫含有水酸化インジウムに含まれる水分の算出方法としては、下記（式２）により算出している。
水分＝（乾燥前重量−１２０℃で４時間大気乾燥後の重量）／乾燥前重量・・・（式２）  
尚、有機溶媒中へのケーキの分散方法としては、攪拌による分散、または、超音波による分散方法をとればよい。
【００４６】
＜有機溶媒＞
本実施形態に用いる有機溶媒は、沸点が２４０℃以上、好ましくは２５０℃以上の有機溶媒を用いればよい。
これは、２４０℃以上の加熱処理でＩＴＯ粒子の生成がなされるため、有機溶媒の沸点が２４０℃以上であれば、ＩＴＯ粒子の生成反応の際に当該有機溶媒が反応系外に揮発することを回避できるからである。
さらに、当該有機溶媒は、５０体積％以上の水を含むことが出来る親水性の強い水溶性の有機溶媒であることが好ましい。当該有機溶媒の水溶性が高いほど、ケーキの分散時およびＩＴＯ粒子の生成反応時に水分を多く含むことが出来るからである。
【００４７】
さらに、本実施形態に用いる有機溶媒は、１分子当たりに、少なくともＯＨ基を１個以上持つ溶媒が好ましい。中でも、多価アルコールが好ましく、さらに好ましくは、ジエチレングリコール、トリエチレングリコール、テトラエチレングリコール、ポリエチレングリコール、トリプロピレングリコール、１．５ペンタンジオール、グリセリンが挙げられる。しかし、これらに限られず、沸点が２４０℃以上の多価アルコールまたは、その誘導体であれば良く、または、イオン性液体でも良い。
これは、出発原料となる錫含有インジウム水酸化物の親水性が強いため、ＯＨ基を有するか、または、イオン性の有機溶媒であれば、当該粒子表面に吸着され易くなり、最終的に生成するＩＴＯ粒子の分散性が良くなる為ではないかと考えられる。勿論、これらの有機溶媒は単独で用いても良いし、２種以上を混合して用いても良い。
【００４８】
上述したように、本実施形態に係るＩＴＯ粒子の製造に用いる有機溶媒は、分子１個あたりにＯＨ基を１個以上持つものであることが好ましいが、当該有機溶媒が、分子１個あたりにＯＨ基を１個以上持つことで、異なる効果も発揮する。当該異なる効果とは、当該有機溶媒中に存在するＯＨ基が、生成するＩＴＯからＯ（酸素）を奪って、これを還元し、当該ＩＴＯ中に酸素欠陥を生成させる効果である。当該生成した酸素欠陥に起因して、生成するＩＴＯ粒子中にキャリアが発生するので、本実施形態に係るＩＴＯ粒子の赤外線遮蔽効果が向上する。
従って、ＯＨ基を多く有する化合物という観点から、本実施形態に係るＩＴＯ粒子の製造に用いる有機溶媒は、分子１個あたりにＯＨ基を２個以上もつポリオールであることがさらに好ましい。
【００４９】
ただし、好ましい有機溶媒はポリオールに限られる訳ではなく、多価アルコール、または、その誘導体でも良い。さらには、有機溶媒自体に当初の時点においてＯＨ基が無くても、原料中に含有される水分等の存在により加水分解を起こし、結果的にアルコールが生成するタイプの有機溶媒であっても良い。このタイプの有機溶媒としては、例えば、オレイン酸、オレイルアミンがある。また、上述した有機溶媒は、カルボン酸基、アミン基を含んでいても良い。
【００５０】
以上のことから、本実施形態に係るＩＴＯ粒子生成における好ましい有機溶媒の例として、ジエチレングリコール、トリエチレングリコール、テトラエチレングリコール、ポリエチレングリコール、トリプロピレングリコール、１，５ペンタンジオールの中から選ばれる、少なくとも１種以上の有機溶媒が挙げられる。中でも、常温で液体であること、か
つ安価であること等の観点を考慮すると、ジエチレングリコール、トリエチレングリコール、テトラエチレングリコール、ポリエチレングリコールが好ましい。
【００５１】
＜錫含有インジウム水酸化物からＩＴＯ粒子への反応＞  
錫含有水酸化インジウムケーキを上記有機溶媒に分散させて得た錫含有インジウム水酸化物スラリーを、加熱処理装置に装填する。そして、当該錫含有インジウム水酸化物スラリー中に、不活性ガスおよび／または還元性ガスを通気させ、且つ、水または水蒸気を添加しながら、０．０５ＭＰａの圧力以下の状態を保持し、２４０℃以上、３５０℃以下の温度で反応させる。錫含有インジウム水酸化物からＩＴＯ粒子への反応は、２３０℃以上で開始するが、反応温度を上げることにより反応時間の短縮が計れる。    
【００５２】
錫含有インジウム水酸化物からＩＴＯ粒子への反応終了後の反応液は、青色系の反応液となる。酸素欠損を持たないＩＴＯ粒子は、一般的に白色または黄色の粒子であるが、酸素欠損を持つことにより緑色または青色の粒子となる。ここで、本実施形態に係るＩＴＯ粒子はすべて青色系の粒子であり、酸素欠陥を有するＩＴＯ粒子が生成していることが判明した。
【００５３】
＜通気させる不活性ガスおよび／または還元性ガス、および、添加する水分＞
錫含有インジウム水酸化物からＩＴＯ粒子への反応中に通気されるガスは、不活性ガスおよび／または還元性ガスである。好ましくは、一酸化炭素、窒素、水素、希ガス、アンモニアガスである。さらに好ましくは、窒素、水素が挙げられる。これらの通気ガスは、１種類の使用でも良いが２種類以上を混合して使用しても良い。
当該通気ガスの１分間当たりの通気量は、水酸化インジウムと水酸化錫と水とを含む有機溶媒溶液の０．００１体積％以上、５体積％以下とすることが好ましい。これは、通気量が少ないと、反応溶媒中に溶存する酸素と有機溶媒の酸化が進み易くなり、溶媒が変質する。逆に通気する通気量が多過ぎると、通気ガスとともに反応溶媒および水分が系外に出されてしまうため、有機溶媒溶液の０．００１体積％以上、５体積％以下とすることが好ましい。また、当該通気ガスは、当該有機溶媒の底部からバブリングする形で通気することが好ましい。
【００５４】
錫含有インジウム水酸化物からＩＴＯ粒子への反応中に添加される水分は、水または水蒸気のどちらの形態で添加しても良いし、両方を加えても良い。但し、水添加の場合は、添加された水が直接高温の有機溶媒に接触する為、接触時に水蒸気爆発を起こす危険性がある。当該観点からは、予め、反応温度付近に加熱された水蒸気添加が好ましい。
当該水または水蒸気の１分間当たりの通気量は、水酸化インジウムと水酸化錫と水とを含む有機溶媒溶液の０．００１体積％以上、５体積％以下とすることが好ましい。これは、水分量が少ないと、通気ガスと同様、反応溶媒中に溶存する酸素と有機溶媒の酸化が進み易くなり、溶媒が変質する。逆に水分量が多過ぎると、蒸発した水蒸気とともに反応溶媒およびが系外に出されてしまうため、反応時間とともに反応溶媒の減少が起こってしまう。したがって、有機溶媒溶液の０．００１体積％以上、５体積％以下とすることが好ましい。
また、当該水または水蒸気は、当該有機溶媒の底部から注入またはバブリングする形で添加することが好ましい。
【００５５】
＜加熱装置＞
本実施形態で反応時に使用される加熱装置として、例えば、マントルヒーター、リボンヒーター、オイルバス等が挙げられる。尤も、３５０℃まで加熱可能ならば、多様な加熱装置が適用可能である。
【００５６】
＜反応器＞
本実施形態で使用される反応器は、３５０℃に耐えうる反応器であればよい。但し、上述したように錫含有水酸化インジウムケーキの加熱処理中に、スラリーへ水または水蒸気を添加することを考慮すると、密閉状態を保持する反応器よりも、少なくとも０．０５ＭＰａの圧力以下の状態を保持し、大気開放系の反応器であることが好ましい。
【００５７】
＜固液分離＞
生成したＩＴＯ粒子を、固液分離により回収する。
当該固液分離には、遠心分離法や吸引ろ過法や加圧濾過法等が適用可能である。
【００５８】
＜洗浄＞
生成したＩＴＯ粒子表面を被覆している有機物を、洗浄により適正な被覆量に調整する。
洗浄溶媒としては、粒子表面を被覆している有機物を溶解する溶媒であれば良く、かつ後述するＩＴＯ塗料の溶媒でもある溶剤が好ましい。たとえば、水、メタノール、エタノール、プロパノール、イソプロピルアルコール、ブタノール、ヘキサノール、ヘプタノール、オクタノール、デカノール、シクロヘキサノール、及びテルピネオール等のアルコール類、エチレングリコール、及びプロピレングリコール等のグリコール類、アセトン、メチルエチルケトン、及びジエチルケトン等のケトン類、酢酸エチル、酢酸ブチル、及び酢酸ベンジル等のエステル類、メトキシエタノール、及びエトキシエタノール等のエーテルアルコール類、ジオキサン、及びテトラヒドロフラン等のエーテル類、Ｎ，Ｎ−ジメチルホルムアミド、エタノールアミン、ジエタノールアミン、トリエタノールアミン等の酸アミド、アミン類、ベンゼン、トルエン、キシレン、トリメチルベンゼン、及びドデシルベンゼン等の芳香族炭化水素類、ヘキサン、ヘプタン、オクタン、ノナン、デカン、ウンデカン、ドデカン、トリデカン、テトラデカン、ペンタデカン、ヘキサデカン、オクタデカン、ノナデカン、エイコサン、及びトリメチルペンタン等の長鎖アルカン、シクロヘキサン、シクロヘプタン、および、シクロオクタン等の環状アルカン等のような常温で液体の溶媒を適宜選択して使用すればよい。
【００５９】
ただし、ＩＴＯ粒子表面を被覆する有機物として水溶性の有機溶媒を用いている場合、より好ましい洗浄・分散溶媒としては、純水、メタノール、エタノール、プロパノール、イソプロピルアルコール、ブタノール等の水溶性アルコール類、エチレングリコール、および、プロピレングリコール等のグリコール類等の極性を持った有機溶媒、または、それらの混合溶媒が好ましく適用できる。
ここで、例えばメタノールは洗浄力が高く、イソプロピルアルコールは洗浄力が低い。
一方、洗浄方法として、遠心分離法を用いた固液分離法は分離・洗浄効率が高く、濾過法は洗浄効率が低い。従って、洗浄工程の時間短縮の観点からは、洗浄溶媒としてメタノールを用い、洗浄方法として遠心分離法を用いた固液分離法を用いることが考えられる。他方、ＩＴＯ粒子表面を被覆する有機物量を精密に制御する観点からは、洗浄溶媒としてイソプロピルアルコールを用い、洗浄方法として濾過法を用いることが考えられる。
【００６０】
本実施の形態においは、ＩＴＯ粒子表面に被覆させる有機物が、反応溶媒であるテトラエチレングリコールである。そして、ＩＴＯ粒子表面を被覆しているテトラエチレングリコール量を、洗浄溶媒による洗浄によって所定の被覆量に精密に調整する観点から、洗浄溶媒としてイソプロパノールを用い、洗浄方法として濾過法を用いた。そして、洗浄の際の洗浄溶媒量は被洗浄物の１／２量を１単位量とした。
そして、ＩＴＯ粒子表面を被覆しているテトラエチレングリコール量が、洗浄溶媒による洗浄によって所定の被覆量となる迄、再度洗浄溶媒を添加し、当該洗浄操作を繰り返し実施する。
【００６１】
洗浄操作後に、乾燥したＩＴＯ粉体試料の２００℃から４００℃における重量減少率を
評価した。
具体的には、洗浄操作後の乾燥したＩＴＯ粉体試料を示差熱天秤に装填し、２００℃に加熱して重量を測定し、次に４００℃へ加熱して重量を測定する。そして、上述した（式１）により、ＩＴＯ粉体の２００℃から４００℃への加熱における重量減少率を算出する。
【００６２】
［本実施形態に係る赤外線遮蔽用塗料］
本実施形態に係る赤外線遮蔽用塗料の主溶媒は、水、極性をもつ有機溶媒、または、それらの混合溶媒が好ましく用いられる。これは、赤外線遮蔽材料粒子表面が極性を持ち、且つ親水性であるため、赤外線遮蔽用塗料となっているときには、溶媒中に水のような極性溶媒が存在することが好ましいからである。赤外線遮蔽用塗料を作製するには、上述した洗浄終了後の赤外線遮蔽材料粒子を含むケーキを、所定割合で分散液中に分散させ赤外線遮蔽材料粒子を含む分散液を作製すればよい。
【００６３】
＜分散液の調整＞
赤外線遮蔽用塗料作製のため、赤外線遮蔽材料粒子を分散させる分散溶媒は、その沸点が３００℃以下、好ましくは２００℃以下である溶媒が使用できる。沸点が３００℃以下であれば、当該赤外線遮蔽用塗料を塗布して塗膜焼成する際に、当該溶媒が揮発し尽くし残留しないので、得られる透明な導電膜の表面抵抗が増大を回避できるからである。
赤外線遮蔽用塗料を得るための分散溶媒としては、前述した洗浄溶媒と同様の溶媒が使用できる。たとえば、水、メタノール、エタノール、プロパノール、イソプロピルアルコール、ブタノール、ヘキサノール、ヘプタノール、オクタノール、デカノール、シクロヘキサノール、及びテルピネオール等のアルコール類、エチレングリコール、及びプロピレングリコール等のグリコール類、アセトン、メチルエチルケトン、及びジエチルケトン等のケトン類、酢酸エチル、酢酸ブチル、及び酢酸ベンジル等のエステル類、メトキシエタノール、及びエトキシエタノール等のエーテルアルコール類、ジオキサン、及びテトラヒドロフラン等のエーテル類、Ｎ，Ｎ−ジメチルホルムアミド、エタノールアミン、ジエタノールアミン、トリエタノールアミン等の酸アミド、アミン類、ベンゼン、トルエン、キシレン、トリメチルベンゼン、及びドデシルベンゼン等の芳香族炭化水素類、ヘキサン、ヘプタン、オクタン、ノナン、デカン、ウンデカン、ドデカン、トリデカン、テトラデカン、ペンタデカン、ヘキサデカン、オクタデカン、ノナデカン、エイコサン、及びトリメチルペンタン等の長鎖アルカン、シクロヘキサン、シクロヘプタン、および、シクロオクタン等の環状アルカン等のような常温で液体の溶媒を適宜選択して使用すればよい。ただし、分散溶媒に水溶性の有機溶媒を用いているため、より好ましい洗浄・分散溶媒としては、純水、メタノール、エタノール、プロパノール、イソプロピルアルコール、ブタノール等の水溶性アルコール類、エチレングリコール、および、プロピレングリコール等のグリコール類等の極性を持った有機溶媒、または、それらの混合溶媒が、最も好ましくは、本実施の形態に係る赤外線遮蔽材料粒子への分散性が高い、純水およびエチレングリコールの混合溶媒が挙げられる。
【００６４】
本実施形態に係る赤外線遮蔽用塗料は、本実施形態に係る赤外線遮蔽材料粉体と、水、極性をもつ有機溶媒、または、それらの混合溶媒とを含み、静置しても赤外線遮蔽材料粒子が沈降しないものである。当該赤外線遮蔽用塗料を用いることで均一な赤外線遮蔽塗膜を成膜することが出来、可視光透過率が高くヘイズ値が低い赤外線遮蔽膜が得られる。
【００６５】
［本実施形態に係る赤外線遮蔽用塗料を用いた赤外線遮蔽膜・赤外線遮蔽材料基材の製造方法例］
本実施形態に係る赤外線遮蔽用塗料を用いて赤外線遮蔽膜・赤外線遮蔽材料基材を作製するに際しては、スクリーン印刷、スピンコート、ディップコート、ロールコート、刷毛コート、スプレーコート、インクジェットにおける配線形成等の公知の方法を用いること
が出来る。また、当該赤外線遮蔽用塗料を基板上に塗布する場合には、当該基板材料として、有機高分子、プラスチック、ガラス等をあげることが出来るが、当該基板形状としてはフィルム状のものが一般的である。特に、窓ガラスに貼り付けるような用途に用いられる際には、フレキシビリティを要求される基板には高分子フィルムが好ましく、当該高分子フィルムには、ポリエチレンテレフタレート（ＰＥＴ）、ポリエチレンタフタレート（ＰＥＮ）、ポリイミド、アラミド、ポリカーボネート等のフィルムを用いることが出来る。
【００６６】
［本実施形態に係る赤外線遮蔽用塗料を用いた赤外線遮蔽膜・赤外線遮蔽材料基材］
本実施形態に係る赤外線遮蔽膜の可視光透過率(τｖ)は、高い透明性を有するという観点から８０％以上であることが好ましい。さらに同様の観点から、（可視光透過率(τｖ)／日射透過率(τｅ)）の値が１．２以上であることが好ましい。
ここで、可視光透過率(τｖ)は波長３８０〜７８０ｎｍの可視光領域における透過率を示し、日射透過率(τｅ)は、波長３００〜２１００ｎｍにおける透過率を示す。
当該 （(τｖ)／ (τｅ)）の値が１．２以上であれば、本実施形態に係る赤外線遮蔽膜を車両の窓ガラス等に取り付けた際に、ＩＴＯ粉体の含有量が３ｇ／ｍ２以下で、熱線の遮蔽に有効な１５００ｎｍ以上の赤外線を２０％以下にカットでき、赤外線遮蔽膜・赤外線遮蔽材料基材として有用であるからである。
また、一般的に、当該 （(τｖ)／ (τｅ)）の値は、当該赤外線遮蔽膜の膜厚に比例するため、赤外線遮蔽膜の膜厚を厚くすれば、（(τｖ)／ (τｅ)）＞１．２を満たすこと
ができる。尤も、赤外線遮蔽膜の膜厚を厚くし過ぎると、可視透過率(τｖ)が下がるため、可視透過率８０％以上の高い可視透明性を維持するのが困難になる。
本実施形態に係る赤外線遮蔽膜はＩＴＯ粉体の含有量が５ｇ／ｍ２以下、好ましくは３ｇ／ｍ２以下で上記条件を満たすことが可能である。
【実施例】
【００６７】
（実施例１）
純インジウム換算で、インジウム濃度が２２．９９質量％の硝酸インジウム水溶液（Ｉｎ（ＮＯ３）３）２９３．６ｇと、塩化錫（ＳｎＣｌ２  ２Ｈ２Ｏ）１３．６ｇとを秤量し、純水に溶解して、硝酸インジウムと塩化錫との混合溶液１．５Ｌを調製した。なお、当該混合溶液において錫の濃度はインジウムと錫の合計に対して１０ｍｏｌ％となっている。
一方、濃度２５質量％のＮＨ３水溶液２５６ｇを純水２１００ｇで希釈し、液温を５０℃とした。尚、当該ＮＨ３水溶液において、ＮＨ３量は、前記塩化インジウムと塩化錫との混合溶液を中和するのに必要な量の２倍当量である。
当該ＮＨ３水溶液を撹拌し、ここに前記塩化インジウムと塩化錫との混合溶液を３分間かけて添加し、錫含有水酸化インジウムの懸濁液とした。生成した錫含有水酸化インジウムの懸濁物を濾過収集し、純水で洗浄して、錫含有水酸化インジウムケーキ２１２ｇを得た。
【００６８】
当該錫含有水酸化インジウムケーキを１３０ｇ秤量してセパラブルフラスコに充填し、さらにテトラエチレングリコールを４００ｍｌ添加して撹拌し、錫含有水酸化インジウムケーキをテトラエチレングリコール中に分散させた。ここで、当該テトラエチレングリコール中へ窒素ガスを、３０分間バブリングにより吹き込み、セパラブルフラスコ内をガスパージした。なお、反応容器は開放系の反応容器を用いるため、仕込みから反応まですべて大気圧下で行われる。当該窒素吹き込みと併行して、撹拌回転数を３００ｒｐｍに設定して当該テトラエチレングリコールを攪拌した。ここで、加熱を開始するとともに、テトラエチレングリコール中へ水蒸気を０．２ｍｌ／ｍｉｎ、および、窒素ガスを０．２Ｌ／ｍｉｎの条件でバブリングにより通気しつつ、室温から２６０℃まで２℃／ｍｉｎの昇温速度で加熱し、２６０℃に到達後２時間保持した。
【００６９】
加熱、保温が終了したら、セパラブルフラスコ内容物を室温まで冷却した後、これを取り出して加圧濾過器により、固液分離を行い、液体部分であるテトラエチレングリコールを分離した。尚、反応終了時のセパラブルフラスコ内容物の色は青色をしており、酸素欠陥を有するＩＴＯ粒子の生成が確認できた。  また、セパラブルフラスコ内容物を目開き２０μｍの篩に通したが、篩の上部に残る凝集物は確認されなかった。このことから、当該ＩＴＯ粒子には径が２０μｍを超える粒子が存在していないことが確認できた。得られた固形成分であるＩＴＯスラリーへ、今度は、洗浄液としてイソプロパノールを添加して洗浄を行った後、固液分離を行って、当該ＩＴＯ粒子を洗浄した。当該「洗浄液添加−固液分離」による洗浄を１洗浄単位として、ＩＴＯスラリーを洗浄し、洗浄を終了した。
【００７０】
＜生成したＩＴＯ粒子の粒子特性の評価＞
イソプロパノール洗浄後のＩＴＯスラリーを、大気中２００℃で２時間乾燥させ、実施例１に係るＩＴＯ粉体を得た。この実施例１に係るＩＴＯ粉体に対し、ＢＥＴ測定（比表面積）、ＸＲＤ測定、ＩＴＯ粒子表面を被覆している有機物が含んでいる炭素量の測定、乾燥したＩＴＯ粒子試料の２００℃から４００℃における重量減少率を測定した。すると、ＢＥＴ径は、ＢＥＴ値３８．５ｍ２／ｇから、２１．８ｎｍであること、生成物中に含まれる炭素量は０．８５質量％であることと、生成した粒子は酸化インジウムの単一相であることが判明した。
【００７１】
尚、ＢＥＴ比表面積は、測定器としてカンタクロム社製のＭＯＮＯＳＯＲＢを用い、Ｂ．Ｅ．Ｔ式１点法により求めた。ＢＥＴ径は、下記（式３）により求めた。
ＢＥＴ径＝６／（ρｓ×１０６×ＢＥＴ値）×１０９・・・（式３）
但し、ρｓ：粒子の密度＝７．２ｇ／ｃｍ３
含有炭素量の測定には、測定器として堀場製作所製  ＥＭＩＡ−Ｕ５１０を用いた。
ＸＲＤ測定において、Ｘ線源はＣｏのＫα１線を用いた。
【００７２】
＜ＩＴＯ塗料の調製と評価＞
イソプロパノール洗浄後のＩＴＯスラリー５．５ｇを、水４ｇとエチレングリコール１０．５ｇとの混合溶媒に溶解し、超音波バス中で１時間分散させ、実施例１に係るＩＴＯ塗料を得た。
実施例１に係るＩＴＯ塗料１００ｇを孔径が１μｍのフィルター（ミリポア社製マイレクスＦＡ５０）に通過させたところ、フィルターの目詰まりを起こすことなく全量が通液することを見出した。このことから、当該ＩＴＯ塗料には粒子径が１μｍを超える粒子が存在していないことが確認できた。
また、実施例１に係るＩＴＯ塗料におけるＩＴＯ粒子の分散性評価として、実施例１に係るＩＴＯ塗料に対し、遠心分離機を用いて３０００ｒｐｍ、３０分間の沈降性評価を行ったところ、沈降層と透明な上澄み層への分離はみられなかった。
さらに、ＩＴＯ塗料の表色をＪＩＳＺ８７２２で準じた反射物体色をＬ＊、ａ＊、ｂ＊表色系で評価した。  
その結果、Ｌ＊は０．２８、ａ＊は１１．６２、ｂ＊は−２０．１７であった。  
【００７３】
＜調製したＩＴＯ塗料の塗膜化＞
ガラス基板（コーニング社製  １７３７ガラス：２８×２８×０．７ｍｍ）を、スピンコーター（ＡＢＬＥ社製）により、当該回転するガラス基板へ実施例１に係るＩＴＯ塗料２ｍｌを滴下し、５００ｒｐｍの回転数で１０秒間回転させ、当該ＩＴＯ塗料にてコートした。尚、実施例１に係るＩＴＯ塗料は、ＩＴＯ粒子濃度が２０質量％となるように調整されたエチレングリコール・水分散液である。
当該ＩＴＯ塗料によるコート後、ガラス基板を６０℃で１０分間大気乾燥させた。乾燥後、当該ＩＴＯ塗料がコートされたガラス基板を、大気雰囲気にて１００℃まで昇温させ
て２０分間保持した後、自然冷却し、実施例１に係るＩＴＯ塗布ガラス基板を得た。得られた実施例１に係るＩＴＯ塗布ガラス基板のＩＴＯ塗膜の膜厚はＳＥＭでの膜の断面観察から９８０ｎｍであった。
ここで、ＩＴＯ塗膜中のＩｎ濃度を確認するため、当該ＩＴＯ塗料を２００℃で乾燥させた乾燥物のＩｎ濃度を測定したところ７４．２４質量％であった。
【００７４】
＜ＩＴＯ塗布ガラス基板の表面抵抗値の測定＞
作製した実施例１に係るＩＴＯ塗布ガラス基板の表面抵抗値を測定した。測定には三菱化学社製のロレスタＨＰ  ＭＣＰ−Ｔ４１０を用い、四端子法にて測定した。測定値は、４．３×１０７Ω／□であった。
本実施例に係るＩＴＯ塗布ガラス基板は抵抗値が高いものの導電性を持ち、赤外遮蔽効果とともに帯電防止効果も得られた。
【００７５】
＜ＩＴＯ塗布ガラス基板上のＩＴＯ塗膜量の算出＞
作製した実施例１に係るガラス基板上のＩＴＯ粒子の塗膜量の算出には、塗膜基板上に付着するＩＴＯ塗膜を酸に溶解させ、Ｉｎの濃度を分析し、Ｉｎの重量値からＩＴＯ塗膜の膜重量を算出した。
上述したように、塗膜したＩＴＯ塗膜中に含まれるＩｎ濃度は７４．２４質量％である。従って、実施例１に係わる２８ｍｍ×２８ｍｍ角ガラス上のＩｎ重量は２．６１ｍｇであるので、１ｍ２あたりのＩＴＯ粉体の含有量を算出すると、２．６１×１０−３（ｇ）÷０．７４２４÷（０．０２８×０．０２８）（ｍ２）＝４．４８（ｇ／ｍ２）と、算出できる。
【００７６】
＜ＩＴＯ塗布ガラス基板のヘイズ、可視光透過率、日射透過率の測定＞
作製した実施例１に係るＩＴＯ塗布ガラス基板のヘイズの値、および、可視光透過率、日射透過率を測定した。ヘイズ値の測定には、測定器として日本電色社製の濁度計：ＮＤＨ２０００を用いた。可視光透過率および日射透過率の測定には、島津製作所製の分光光度計ＵＶ−３１００ＰＣを用い波長２００〜３０００ｎｍの透過率を測定した。そして、ＪＩＳ  Ｒ３１０６に準拠して、波長３８０〜７８０ｎｍの可視光透過率(τｖ)、および、波長３００〜２１００ｎｍの日射透過率(τｅ)を求めた。
当該測定結果を表１に示す。
尚、ＩＴＯ塗膜を塗布しないガラス基板のみの場合、ヘイズ値は０．１７％、全光線透過率は９１．７％、日射透過率は９１．９％であった。
【００７７】
（実施例２〜５）
実施例２においては、実施例１と同様のＩＴＯ塗料を使用し、スピンコーターの回転数を調整して、実施例１とは異なる膜厚６２０ｎｍの塗布膜を作製した。
以下、同様に、実施例３では膜厚４００ｎｍの塗布膜、実施例４では膜厚３４０ｎｍの塗布膜、実施例５では膜厚２７０ｎｍの塗布膜を作製した。
作製された実施例２〜５に係る塗布膜に対し、実施例１と同様に、ヘイズ値、可視光透過率(τｖ)、日射透過率(τｅ)の測定を行った。当該測定結果を表１に示す。
【００７８】
（実施例６）
上述した実施例１と同様に、セパラブルフラスコ内で錫含有水酸化インジウムケーキをテトラエチレングリコール中に分散させ、当該テトラエチレングリコールを２６０℃で２時間保持し反応させた。加熱、保温が終了したら、セパラブルフラスコ内容物を室温まで冷却した後、これを取り出して固液分離を行い、液体部分であるテトラエチレングリコールを分離した。
しかし、得られた固形成分であるＩＴＯスラリーに対し、イソプロパノール添加による洗浄を行わなかった。その後、実施例１と同様にして、ＩＴＯスラリーを大気中２００℃
で２時間乾燥させ、実施例６に係るＩＴＯ粉体を得た。
【００７９】
得られた実施例６に係るＩＴＯ粉体に対し、実施例１と同様に、ＢＥＴ測定、ＸＲＤ測定、ＩＴＯ粒子表面を被覆している有機物が含んでいる炭素含有量の測定を行った。この結果、ＢＥＴ径は２３．９ｎｍであること、生成物中に含まれる炭素量は２．８０質量％であること、生成した粒子は酸化インジウムの単一相であることが判明した。
【００８０】
さらに、実施例６に係るＩＴＯスラリー５．５ｇを、水４ｇとエチレングリコール１０．５ｇとの混合溶媒に溶解し、超音波バス中で１時間分散させ、実施例６に係るＩＴＯ塗料を得た。
実施例６に係るＩＴＯ塗料１００ｇを孔径が１μｍのフィルター（ミリポア社製マイレクスＦＡ５０）に通過させたところ、フィルターの目詰まりを起こすことなく全量が通液することを見出した。このことから、当該ＩＴＯ塗料には粒子径が１μｍを超える粒子が存在していないことが確認できた。
また、実施例６に係るＩＴＯ塗料におけるＩＴＯ粒子の分散性評価として、実施例６に係るＩＴＯ塗料に対し、遠心分離機を用いて３０００ｒｐｍ、３０分間の沈降性評価を行ったところ、沈降層と透明な上澄み層への分離はみられなかった。
さらに、ＩＴＯ塗料の表色をＪＩＳＺ８７２２で準じた反射物体色をＬ＊、ａ＊、ｂ＊表色系で評価した。  
その結果、Ｌ＊は０．３７、ａ＊は１３．７４、ｂ＊は−２３．０８であった。
【００８１】
実施例６に係る得られたＩＴＯ塗料を、実施例１と同様にスピンコーターの回転数を調整して、膜厚４２０ｎｍの塗布膜を作製した。
作製された塗布膜に対し、実施例１と同様に、ヘイズ値、可視光透過率(τｖ)、日射透過率(τｅ)の測定を行った。当該測定結果を表１に示す。
【００８２】
（実施例７）
上述した実施例１と同様に、セパラブルフラスコ内で錫含有水酸化インジウムケーキをテトラエチレングリコール中に分散させ、当該テトラエチレングリコールを２６０℃で２時間保持し反応させた。加熱、保温が終了したら、セパラブルフラスコ内容物を室温まで冷却した後、これを取り出して固液分離を行い、液体部分であるテトラエチレングリコールを分離した。
得られた固形成分であるＩＴＯスラリーへ、今度は、洗浄液としてイソプロパノールを添加して洗浄を行った後、固液分離を行って、当該ＩＴＯ粒子を洗浄した。当該「洗浄液添加−固液分離」による洗浄を１洗浄単位として、ＩＴＯスラリーを２０洗浄単位洗浄し、洗浄を終了した。
その後、実施例１と同様にして、ＩＴＯスラリーを大気中２００℃で２時間乾燥させ、実施例７に係るＩＴＯ粉体を得た。
【００８３】
得られた実施例７に係るＩＴＯ粉体に対し、実施例１と同様に、ＢＥＴ測定、ＩＴＯ粒子表面を被覆している有機物が含んでいる炭素含有量の測定を行った。この結果、ＢＥＴ径は２１．４ｎｍであること、生成物中に含まれる炭素量は０．３４質量％であることが判明した。
【００８４】
さらに、実施例７に係るイソプロパノール洗浄後のＩＴＯスラリー５．５ｇを、水４ｇとエチレングリコール１０．５ｇとの混合溶媒に溶解し、超音波バス中で１時間分散させ、実施例７に係るＩＴＯ塗料を得た。
実施例７に係るＩＴＯ塗料１００ｇを孔径が１μｍのフィルター（ミリポア社製マイレクスＦＡ５０）に通過させたところ、フィルターの目詰まりを起こすことなく全量が通液することを見出した。このことから、当該ＩＴＯ塗料には粒子径が１μｍを超える粒子が
存在していないことが確認できた。
また、実施例７に係るＩＴＯ塗料におけるＩＴＯ粒子の分散性評価として、実施例７に係るＩＴＯ塗料に対し、遠心分離機を用いて３０００ｒｐｍ、３０分間の沈降性評価を行ったところ、沈降層と透明な上澄み層への分離はみられなかった。
さらに、ＩＴＯ塗料の表色をＪＩＳＺ８７２２で準じた反射物体色をＬ＊、ａ＊、ｂ＊表色系で評価した。  
その結果、Ｌ＊は０．７６、ａ＊は１８．７６、ｂ＊は−２９．４７であった。
【００８５】
実施例７に係る得られたＩＴＯ塗料を、実施例１と同様にスピンコーターの回転数を調整して、膜厚３９０ｎｍの塗布膜を作製した。
作製された塗布膜に対し、実施例１と同様に、ヘイズ値、可視光透過率(τｖ)、日射透過率(τｅ)の測定を行った。当該測定結果を表１に示す。
【００８６】
（比較例１）
実施例１と同様に錫含有水酸化インジウムケーキを作製した。当該錫含有水酸化インジウムケーキを、大気中２００℃、２時間で乾燥させた後、還元性雰囲気下において６００℃で焼成した。そして、当該焼成物を、２次粒子径が２０μｍ以下になるように粉砕して、比較例１に係るＩＴＯ粉体を得た。尚、前記還元性雰囲気としては、ＮＨ３とＨ２との混合ガスを窒素ガスなどの不活性ガスで希釈したものを用いた。
【００８７】
得られた比較例１に係るＩＴＯ粉体に対し、実施例１と同様に、ＢＥＴ測定、ＸＲＤ測定、ＩＴＯ粒子表面を被覆している有機物が含んでいる炭素含有量の測定を行った。この結果、ＢＥＴ径は２９．２ｎｍであること、生成物中に含まれる炭素量は０．１３質量％であること、生成した粒子は酸化インジウムの単一相であることが判明した。
さらに、還元後に得られた比較例１に係る青色系のＩＴＯ粒子４．０ｇを、エチレングリコール１０．５ｇ、水４．０ｇ、イソプロパノール１．５ｇの混合溶媒中に投入し、ビーズミルにて１時間分散させて比較例１に係るＩＴＯ塗料を得た。
【００８８】
当該比較例１に係るＩＴＯ塗料に対し、遠心分離機を用いて３０００ｒｐｍ、３０分間の沈降性評価を行ったところ、実施例に係るＩＴＯ塗料と異なり、沈降層と透明な上澄み層への分離が見られた。そこで、当該比較例１に係るＩＴＯ塗料は、塗料としての安定性に問題があると考えられた。
ここで、比較例１に係るＩＴＯ塗料の表色系（Ｌ＊、ａ＊、ｂ＊）の測定を行った。その結果、当該ＩＴＯ塗料のＬ＊は２９．０７、ａ＊は−５．０３、ｂ＊は−２８．４７であった。
比較例１に係るＩＴＯ塗料１００ｇを、孔径が１μｍのフィルター（ミリポア社製マイレクスＦＡ５０）に通過させたところ、フィルターの目詰まりが起こり殆ど通過できなかった。このことから、当該ＩＴＯ塗料には径が１μｍを超える粒子が多数存在していることが確認できた。
【００８９】
また、実施例と同様に、１０００ｒｐｍのスピンコーターによってＩＴＯ塗布ガラス基板を作製した。得られたガラス基板上の、比較例１に係るＩＴＯ塗膜の膜厚を測定すると７５０ｎｍであった。また、実施例と同様に、比較例１に係るＩＴＯ塗膜のヘイズ値、可視光透過率、日射透過率について測定を行った。当該測定結果を表１に示す。
【００９０】
（比較例２および３）
比較例１と同様のＩＴＯ塗料を使用し、スピンコーターの回転数を調整して、比較例１と異なる膜厚の塗布膜を作製した。比較例２では３８０ｎｍ、比較例３では２１０ｎｍの膜厚の赤外線遮蔽膜を作製した。
比較例２および３に係るＩＴＯ塗膜のヘイズ値、可視光透過率、日射透過率について測
定を行った。当該測定結果を表１に示す。
【００９１】
（比較例４）
実施例１と同様に作製した錫含有水酸化インジウムケーキを、１００℃で６時間、大気中で乾燥した。
当該錫含有水酸化インジウムケーキを乾燥させた以外は実施例１と同様にして、比較例４に係るＩＴＯ塗料とＩＴＯ粉体とを得た。
得られた比較例４に係るＩＴＯ塗料に対し、実施例１と同様に２０μｍの篩を通過させて凝集物評価を行った。すると、当該２０μｍの篩の上部に凝集物が確認された。このことから、当該ＩＴＯ塗料には径が２０μｍを超える凝集粒子が存在していることが確認できた。
【００９２】
【表１】
0005564207.tif 000002
【００９３】
（実施例１〜７および比較例１〜４のまとめ）
実施例１〜７および比較例１〜３に係るＩＴＯ塗料の、表色におけるＬ＊の値は、実施例１〜７に係るＩＴＯ塗料のＬ＊の値は、比較例１〜３に係る塗料よりも低い。当該結果は、実施例１〜７に係るＩＴＯ塗料が、比較例１〜３に係る塗料よりも分散性が良好であることによると考えられる。
他方、比較例４に係るＩＴＯ塗料は、２０μｍを超える凝集粒子が存在していることからＩＴＯ塗料としては適していないと考えられる。
【００９４】
次に、図１を参照しながら実施例１〜５に係る赤外線遮蔽膜の光学特性について説明する。
図１は、縦軸に透過率をとり、横軸に光の波長をとり、実施例１〜５係る赤外線遮蔽膜の透過率をプロットした分光透過曲線のグラフである。尚、当該赤外線遮蔽膜の透過率を明確化するため、使用したガラス基材の透過率も併せてプロットした。
図１のデータから、実施例１〜５に係る赤外線遮蔽膜は、熱線の遮蔽に有効な１５００ｎｍ以上の赤外線を２０％以下にカットできる高い赤外遮蔽性を有していることが判明した。さらに、実施例１〜５に係る赤外線遮蔽膜は、可視光透過率は８０％以上と高透明性を有していることも判明した。
【００９５】
さらに、表１の結果から、実施例１〜７および比較例１〜３に係る赤外線遮蔽膜を比較すると、従来製法で得られる比較例１〜３に係る赤外線遮蔽膜は、ＩＴＯ粉体量が３ｇ／
ｍ２以下では、（(τｖ)／（τｅ)）の値が１．２を超えない。これに対し、実施例１〜
５に係る赤外線遮蔽膜は、ＩＴＯ粉体量が１．２ｇ／ｍ２以上で（(τｖ)／（τｅ)）の
値が１．２以上あり、非常に赤外線遮蔽効率が高いことが判明した。
【００９６】
当該結果を、図２を参照しながら、さらに説明する。
図２は、図１と同様に縦軸に透過率をとり、横軸に光の波長をとったグラフに、同量のＩＴＯ粉体含有量を有する、実施例２と比較例１とに係る赤外線遮蔽膜の透過率をプロットした分光透過曲線のグラフである。尚、当該赤外線遮蔽膜の透過率を明確化するため、使用したガラス基材の透過率も併せてプロットした。
図２より、可視光領域においては、実施例２、比較例１ともほぼ同等の透過率を示している。しかし、実施例２に係る赤外線遮蔽膜の透過率が、近赤外光領域から赤外光領域にかけて急速に低下するのに対し、比較例１に係る赤外線遮蔽膜の透過率低下は、長波長側にずれていることが解る。当該近赤外光領域から赤外光領域にかけての、実施例２と比較例１とに係る赤外線遮蔽膜の透過率の差が、実施例２の（(τｖ)／（τｅ)）値：１．３
１と、比較例１の（(τｖ)／（τｅ)）値：１．１７の差になったと考えられる。
【００９７】
以上、詳細に説明したように、本発明に係る実施例１〜７に係る赤外線遮蔽膜は、可視光透過率が８０％以上、ヘイズ値が０．５以下と、高透明性・低ヘイズ値な膜が得られ、かつ、ＩＴＯ粉体の含有量が３ｇ／ｍ２以下でも、熱線の遮蔽に有効な１５００ｎｍ以上の赤外線を２０％以下にカットできる高い赤外遮蔽性を有する膜である。
つまり、ＩＴＯ粒子表面に有機物が付着している実施例１〜７に係るＩＴＯ粉体を含むＩＴＯ塗料では、ＩＴＯ粒子の分散性が向上している。この結果、当該ＩＴＯ塗料により成膜される赤外線遮蔽膜は、緻密な膜が形成され、高透明性（可視透過率）、低ヘイズ値を維持し、且つ、ＩＴＯ粉体の使用量を１／２に低減させることが出来た。
【図１】
0005564207.tif 000003
【図２】
0005564207.tif 000004